(57)【要約】【課題】応力緩和性に優れ、かつ液晶のムラ見えを抑制できる粘着シートを提供する。【解決手段】本発明に係る粘着シート１は、（メタ）アクリル系粘着剤層２を備え、（メタ）アクリル系粘着剤層２が、（メタ）アクリル共重合体により形成されており、（メタ）アクリル共重合体の重量平均分子量が、３０万以下であり、（メタ）アクリル系粘着剤層２の周波数１０Ｈｚ、かつ温度２００℃における損失正接ｔａｎδが、０．５以上であり、（メタ）アクリル系粘着剤層２のゲル分率が、３５重量％以上、７０重量％以下である。【選択図】図１
2016210900.tif 000002
【特許請求の範囲】
【請求項１】
（メタ）アクリル系粘着剤層を備え、
前記（メタ）アクリル系粘着剤層が、（メタ）アクリル共重合体により形成されており、
前記（メタ）アクリル共重合体の重量平均分子量が、３０万以下であり、
前記（メタ）アクリル系粘着剤層の周波数１０Ｈｚ、かつ温度２００℃における損失正接ｔａｎδが、０．５以上であり、
前記（メタ）アクリル系粘着剤層のゲル分率が、３５重量％以上、７０重量％以下である、粘着シート。
【請求項２】
基材を備え、
前記（メタ）アクリル系粘着剤層の少なくとも一方の表面上に、前記基材が積層されている、請求項１の記載の粘着シート。
【請求項３】
タッチパネル式の液晶表示装置に用いられる、請求項１又は２に記載の粘着シート。
【請求項４】
液晶モジュールとタッチセンサーパネルとの間の空気ギャップを埋めるために用いられる、請求項１〜３のいずれか１項に記載の粘着シート。
【発明の詳細な説明】
【技術分野】
【０００１】
本発明は、（メタ）アクリル系粘着剤層を備える、粘着シートに関する。
【背景技術】
【０００２】
近年、スマートフォン、携帯電話、ノートパソコン、タブレットＰＣ、複写機又はカーナビゲーションなどの電子機器において、タッチパネル式の液晶表示装置が広く用いられている。このような液晶表示装置の組立てに際しては、通常、粘着シートが使用されている。
【０００３】
上記粘着シートには、（メタ）アクリル系粘着剤が用いられている。下記の特許文献１には、アクリル酸エステル系樹脂及び粘着付与樹脂を含む粘着剤組成物により形成された粘着テープが開示されている。特許文献１では、上記アクリル酸エステル系樹脂として、重量平均分子量が、５０万〜１５０万のアクリル酸エステル系樹脂が用いられている。
【先行技術文献】
【特許文献】
【０００４】
【特許文献１】特開２００９−１５５６２９号公報
【発明の概要】
【発明が解決しようとする課題】
【０００５】
近年、液晶モジュールとタッチセンサーパネルとの間の空気ギャップを埋める用途（ダイレクトボンディング用途）においても、粘着テープや、粘着シートが使用されている。特許文献１では、粘着テープをダイレクトボンディング用途に適用することは特に記載されていない。本願発明者らが検討した結果、ダイレクトボンディング用途において、仮に特許文献１のような粘着テープを用いて貼り合わせを行うと、液晶のムラ見えが生じることがあった。
【０００６】
この原因について本願発明者らが鋭意検討した結果、タッチパネルの縁取り部の印刷段差による応力が液晶を圧縮し、その結果液晶のムラ見えが生じることを見出した。
【０００７】
本発明の目的は、応力緩和性に優れ、かつ液晶のムラ見えを抑制できる粘着シートを提供することにある。
【課題を解決するための手段】
【０００８】
本発明の広い局面によれば、（メタ）アクリル系粘着剤層を備え、前記（メタ）アクリル系粘着剤層が、（メタ）アクリル共重合体により形成されており、前記（メタ）アクリル共重合体の重量平均分子量が、３０万以下であり、前記（メタ）アクリル系粘着剤層の周波数１０Ｈｚ、かつ温度２００℃における損失正接ｔａｎδが、０．５以上であり、前記（メタ）アクリル系粘着剤層のゲル分率が、３５重量％以上、７０重量％以下である、粘着シートが提供される。
【０００９】
本発明に係る粘着シートのある特定の局面では、基材を備え、前記（メタ）アクリル系粘着剤層の少なくとも一方の表面上に、前記基材が積層されている。
【００１０】
本発明に係る粘着シートのある特定の局面では、タッチパネル式の液晶表示装置に用いられる。
【００１１】
本発明に係る粘着シートのある特定の局面では、液晶モジュールとタッチセンサーパネルとの間の空気ギャップを埋めるために用いられる。
【発明の効果】
【００１２】
本発明に係る粘着シートは（メタ）アクリル系粘着剤層を備え、前記（メタ）アクリル系粘着剤層が、（メタ）アクリル共重合体により形成されており、前記（メタ）アクリル共重合体の重量平均分子量が、３０万以下であり、前記（メタ）アクリル系粘着剤層の周波数１０Ｈｚ、かつ温度２００℃における損失正接ｔａｎδが、０．５以上であり、前記（メタ）アクリル系粘着剤層のゲル分率が、３５重量％以上、７０重量％以下であるため、応力緩和性に優れ、かつ液晶のムラ見えを抑えることができる。
【図面の簡単な説明】
【００１３】
【図１】図１は、本発明の一実施形態に係る粘着シートを示す模式的正面断面図である。
【発明を実施するための形態】
【００１４】
以下、図面を参照しつつ、本発明に係る粘着シートの具体的な実施形態を説明する。
【００１５】
図１は、本発明の一実施形態に係る粘着シートを示す模式的正面断面図である。図１に示すように、粘着シート１は、（メタ）アクリル系粘着剤層２、第１の基材３及び第２の基材４を備える。
【００１６】
（メタ）アクリル系粘着剤層２は、第１の表面２ａ及び第２の表面２ｂを有する。第１の表面２ａと、第２の表面２ｂとは、互いに対向している。第１の表面２ａ上に、第１の基材３が積層されている。第２の表面２ｂ上に、第２の基材４が積層されている。
【００１７】
粘着シート１では、（メタ）アクリル系粘着剤層２の両面に基材が設けられている。なお、本発明においては、（メタ）アクリル系粘着剤層２の一方側の表面にのみ基材が設けられていてもよい。
【００１８】
また、第１及び第２の基材３，４は、使用時には取り外して用いられることが好ましい。従って、粘着シート１では、（メタ）アクリル系粘着剤層２の表面上に基材が設けられていなくてもよい。粘着シート１は、（メタ）アクリル系粘着剤層２によってのみ構成されていてもよい。
【００１９】
（メタ）アクリル系粘着剤層２は、（メタ）アクリル共重合体により形成されている。上記（メタ）アクリル共重合体の重量平均分子量は、３０万以下である。（メタ）アクリル系粘着剤層２の周波数１０Ｈｚ、かつ温度２００℃における損失正接ｔａｎδは、０．５以上である。（メタ）アクリル系粘着剤層２のゲル分率は、３５重量％以上、７０重量％以下である。
【００２０】
粘着シート１などの本発明に係る粘着シートは、上述した構成を備えているため、応力緩和性に優れている。そのため、本発明に係る粘着シートを液晶表示装置に用いた場合に、液晶のムラ見えが抑えられる。特に、本発明に係る粘着シートを、液晶モジュールとタッチセンサーパネルとの間の空気ギャップを埋める用途（ダイレクトボンディング用途）で用いた場合、液晶のムラ見えが生じ難い。
【００２１】
また、本発明に係る粘着シートは、応力緩和性に優れているため、タッチパネル式の液晶表示装置に好適に用いることができる。特に、本発明に係る粘着シートは、液晶モジュールとタッチセンサーパネルとの間の空気ギャップを埋めるために好適に用いることができ、上記のダイレクトボンディング用途において好適に用いることができる。なお、上記粘着シートには、粘着テープが含まれる。また、本発明に係る粘着シートは、凸部を表面に有する部材に積層して用いることができる。上記部材では、上記凸部により段差が形成されている。凸部を表面に有する部材に積層したとしても、粘着シートは充分に追従し、かつ優れた応力緩和性を発揮することができる。上記凸部の高さは、１μｍ以上であってもよく、５μｍ以上であってもよく、粘着テープの厚み以下であってもよく、５０μｍ以下であってもよく、３０μｍ以下であってもよい。
【００２２】
以下、本発明の粘着シートを構成する材料の詳細について説明する。
【００２３】
（（メタ）アクリル系粘着剤層）
（メタ）アクリル系粘着剤層は、（メタ）アクリル共重合体により形成されている。（メタ）アクリル系粘着剤層は、（メタ）アクリル共重合体を架橋剤により架橋を進行させた組成物により形成されていてもよい。
【００２４】
（メタ）アクリル系粘着剤層は、架橋剤によって、上記（メタ）アクリル共重合体の架橋が進行した架橋体を含んでいてもよい。なお、（メタ）アクリル系粘着剤層は、架橋に寄与していない未反応の（メタ）アクリル共重合体及び架橋剤を含んでいてもよい。架橋の進行の程度は、ゲル分率などを考慮して適宜調整される。
【００２５】
（メタ）アクリル系粘着剤層の周波数１０Ｈｚ、かつ温度２００℃における損失正接ｔａｎδは、０．５以上である。上記損失正接ｔａｎδが、上記下限以上である場合、（メタ）アクリル系粘着剤層及び粘着シートの応力緩和性が高められる。また、上記損失正接ｔａｎδの好ましい上限は、１．０である。上記損失正接ｔａｎδが、上記上限以下である場合、高温高湿下において粘着剤と偏光板などの被着体との界面で発生する気泡や浮き剥がれをより一層抑制することができ、粘着シートの信頼性をより一層高めることができる。
【００２６】
なお、上記損失正接ｔａｎδは、動的粘弾性測定により測定される。上記動的粘弾性測定は、動的粘弾性測定装置を用いて、せん断モードで、周波数１０Ｈｚ、ひずみ０．１％、昇温速度５℃／分の条件下で行われる。
【００２７】
また、上記（メタ）アクリル系粘着剤層のゲル分率は、３５重量％以上、７０重量％以下である。上記ゲル分率を上記下限以上とすることにより、高温高湿下において粘着剤と偏光板などの被着体との界面で発生する気泡や浮き剥がれを抑制することができ、粘着シートの信頼性を高めることができる。また、上記ゲル分率を上記上限以下とすることにより、（メタ）アクリル系粘着剤層及び粘着シートの応力緩和性を高めることができる。
【００２８】
なお、上記ゲル分率は以下のようにして測定される。
【００２９】
（メタ）アクリル系粘着剤層から（メタ）アクリル系粘着剤をＷ１（ｇ）採取し、採取した（メタ）アクリル系粘着剤を酢酸エチル中に２３℃にて２４時間浸漬した際の不溶解分を２００メッシュの金網で濾過する。この金網上の残渣を１１０℃にて加熱乾燥し、得られた乾燥残渣の重量Ｗ２（ｇ）を測定する。下記式（１）によりゲル分率（架橋度）を算出する。
【００３０】
ゲル分率（重量％）＝１００×Ｗ２／Ｗ１        …（１）
【００３１】
（メタ）アクリル系粘着剤層の厚みは、特に限定されないが、好ましくは２０μｍ以上、より好ましくは５０μｍ以上、好ましくは５００μｍ以下、より好ましくは３００μｍ以下である。また、（メタ）アクリル系粘着剤層は、多層構造を有していてもよい。
【００３２】
（メタ）アクリル共重合体；
上記（メタ）アクリル系粘着剤層に含まれる（メタ）アクリル共重合体は、重量平均分子量（Ｍｗ）が、３０万以下である。上記重量平均分子量（Ｍｗ）を上記上限以下とすることにより、（メタ）アクリル系粘着剤層及び粘着シートの応力緩和性を高めることができる。
【００３３】
上記重量平均分子量（Ｍｗ）を上記範囲に調整するためには、重合開始剤、重合温度等の重合条件を調整すればよい。上記重量平均分子量（Ｍｗ）は、ゲルパーミエーションクロマトグラフィー（ＧＰＣ）により測定されるポリスチレン換算での重量平均分子量を示す。
【００３４】
（メタ）アクリル系粘着剤層及び粘着シートの応力緩和性をより一層高め、粘着シートの信頼性をより一層高める観点から、上記重量平均分子量（Ｍｗ）は、好ましくは２０万以上である。
【００３５】
上記（メタ）アクリル共重合体は、特に限定されないが、（メタ）アクリル酸エステルモノマーと、他の共重合可能な重合性モノマーとを含む混合モノマーを共重合して得られた（メタ）アクリル共重合体であることが好ましい。上記（メタ）アクリル共重合体を構成する全モノマー（混合モノマー）１００重量％中、（メタ）アクリル酸エステルモノマーの含有量は好ましくは９０重量％以上、好ましくは９９．５重量％以下である。
【００３６】
上記（メタ）アクリル酸エステルモノマーとしては、特に限定されないが、アルキル基の炭素数が１〜１２の１級又は２級のアルキルアルコールと、（メタ）アクリル酸とのエステル化反応により得られる（メタ）アクリル酸エステルモノマーが好ましく、具体的には、（メタ）アクリル酸エチル、（メタ）アクリル酸ブチル、（メタ）アクリル酸−２−エチルヘキシルなどが挙げられる。上記（メタ）アクリル酸エステルモノマーは、単独で用いてもよく、複数を併用してもよい。
【００３７】
上記共重合可能な他の重合性モノマーとしては、例えば、（メタ）アクリル酸２−ヒドロキシエチル、（メタ）アクリル酸ヒドロキシプロピル、（メタ）アクリル酸ヒドロキシブチル等の（メタ）アクリル酸ヒドロキシアルキル；（メタ）アクリル酸イソボルニル、（メタ）アクリル酸ヒドロキシアルキル、グリセリンジメタクリレート、（メタ）アクリル酸グリシジル、２−メタクリロイルオキシエチルイソシアネート、（メタ）アクリル酸、イタコン酸、無水マレイン酸、クロトン酸、マレイン酸、フマル酸等の官能性モノマーが挙げられる。上記共重合可能な他の重合性モノマーは、単独で用いてもよく、複数を併用してもよい。
【００３８】
上記混合モノマーを共重合させて上記（メタ）アクリル共重合体を得るには、例えば、上記混合モノマーを、重合開始剤の存在下にてラジカル反応させる。上記混合モノマーをラジカル反応させる方法、即ち、重合方法としては、従来公知の方法が用いられる。重合方法としては、例えば、溶液重合法（沸点重合法又は定温重合法）、乳化重合法、懸濁重合法、塊状重合法、およびＵＶ重合法等が挙げられる。
【００３９】
上記重合開始剤としては特に限定されず、有機過酸化物、及びアゾ化合物、光重合開始剤等が挙げられる。上記有機過酸化物としては、例えば、１，１−ビス（ｔ−ヘキシルパーオキシ）−３，３，５−トリメチルシクロヘキサン、ｔ−ヘキシルパーオキシピバレート、ｔ−ブチルパーオキシピバレート、２，５−ジメチル−２，５−ビス（２−エチルヘキサノイルパーオキシ）ヘキサン、ｔ−ヘキシルパーオキシ−２−エチルヘキサノエート、ｔ−ブチルパーオキシ−２−エチルヘキサノエート、ｔ−ブチルパーオキシイソブチレート、ｔ−ブチルパーオキシ−３，５，５−トリメチルヘキサノエート、及びｔ−ブチルパーオキシラウレート、等が挙げられる。上記アゾ化合物として、例えば、アゾビスイソブチロニトリル、及びアゾビスシクロヘキサンカルボニトリル等が挙げられる。上記光重合開始剤として、例えば、２，２−ジメトキシ−１，２−ジフェニルエタン−１−オン、ベンゾフェノン等が挙げられる。上記重合開始剤は単独で用いてもよいし、２種以上を併用してもよい。
【００４０】
架橋剤；
上記（メタ）アクリル粘着剤層では、架橋剤により、上記（メタ）アクリル共重合体の架橋が進行されていることが好ましい。
【００４１】
上記架橋剤としては、特に限定されず、例えば、イソシアネート系架橋剤、エポキシ系架橋剤、メラミン系架橋剤、過酸化物系架橋剤、尿素系架橋剤、金属アルコキシド系架橋剤、金属キレート系架橋剤、金属塩系架橋剤、カルボジイミド系架橋剤、オキサゾリン系架橋剤、アジリジン系架橋剤、アミン系架橋剤、多官能アクリレートなどが挙げられる。上記架橋剤は、単独で用いてもよく、複数を併用してもよい。
【００４２】
上記（メタ）アクリル系粘着剤層及び上記粘着シートの応力緩和性をより一層高める観点からは、上記架橋剤は、上記イソシアネート系架橋剤を含むことが好ましい。
【００４３】
上記イソシアネート系架橋剤としては、例えば、１，２−エチレンジイソシアネート、１，４−ブチレンジイソシアネート、１，６−ヘキサメチレンジイソシアネートなどの低級脂肪族ポリイソシアネート；シクロペンチレンジイソシアネート、シクロヘキシレンジイソシアネート、イソホロンジイソシアネート、水素添加トリレンジイソシアネート、水素添加キシレンジイソシアネートなどの脂環族ポリイソシアネート；２，４−トリレンジイソシアネート、２，６−トリレンジイソシアネート、４，４’−ジフェニルメタンジイソシアネート、キシリレンジイソシアネートなどの芳香族ポリイソシアネートなどが挙げられる。上記イソシアネート系架橋剤は、単独で用いてもよく、複数を併用してもよい。
【００４４】
架橋が進行する前の上記組成物において、上記架橋剤の含有量は、特に限定されず、上記粘着シートのゲル分率を３５重量％以上、７０重量％以下の範囲に反応させる適宜の量を使用することができる。
【００４５】
粘着付与樹脂；
上記（メタ）アクリル系粘着剤層は、さらに粘着付与樹脂を含んでいてもよい。
【００４６】
上記粘着付与樹脂としては、特に限定されないが、例えば、脂肪族系共重合体、芳香族系共重合体、脂肪族・芳香族系共重合体及び脂環式系共重合体等の石油系樹脂；クマロン−インデン系樹脂；テルペン系樹脂；テルペンフェノール系樹脂；重合ロジン等のロジン系樹脂；フェノール系樹脂；キシレン系樹脂等が挙げられる。これらの樹脂は、水素添加された樹脂であってもよい。上記粘着付与樹脂は、単独で用いてもよく、複数を併用してもよい。
【００４７】
なお、上記（メタ）アクリル系粘着剤層は、さらに、本発明の効果を阻害しない範囲内で、必要に応じて充てん剤、酸化防止剤又は紫外線吸収剤等の従来公知の添加剤を含有してもよい。
【００４８】
また、上記粘着付与樹脂は、（メタ）アクリル共重合体と混合して用いてもよいし、架橋が進行する前の上記組成物と混合して用いてもよいし、上記組成物の架橋を進行させた後に混合して用いてもよい。
【００４９】
（基材）
基材は、樹脂により構成されていることが好ましい。従って、基材の材料としては、特に限定されないが、例えば、ポリオレフィン、ポリエーテルサルフォン、ポリスルホン、ポリカーボネート、シクロオレフィンポリマー、ポリアリレート、ポリアミド、ポリメチルメタクリレート、ポリエチレンテレフタレート、ポリブチレンテレフタレート、ポリエチレンナフタレート、トリアセチルセルロース、セルロースナノファイバー等が挙げられる。基材の材料は、単独で用いてもよく、複数を併用してもよい。
【００５０】
基材は、離型処理が施されたフィルムであることが好ましい。このようなフィルムとしては、離型ポリエチレンテレフタレートフィルムが挙げられる。
【００５１】
基材の厚みは、特に限定されないが、２３μｍ以上であることが好ましく、５０μｍ以上であることがより好ましく、２００μｍ以下であることが好ましく、１００μｍ以下であることがより好ましい。基材の厚みが、上記下限以上及び上記上限以下である場合、より一層薄型化を図ることができる。
【００５２】
また、基材の光透過率に関しては、波長３８０〜７８０ｎｍの可視光領域における平均透過率が８５％以上であることが好ましく、９０％以上であることがより好ましい。
【００５３】
また、基材には、各種安定剤、紫外線吸収剤、可塑剤、滑剤又は着色剤が含まれていてもよい。
【００５４】
（粘着シートの他の詳細）
本発明の粘着シートの製造方法として、例えば、以下のような方法が挙げられる。
【００５５】
まず、（メタ）アクリル共重合体に、必要に応じて架橋剤等を加え、また溶剤を加えて（メタ）アクリル系粘着剤の溶液を作製する。この（メタ）アクリル系粘着剤の溶液を離型フィルムの離型処理面に塗布する。溶液中の溶剤を乾燥除去するとともに、（メタ）アクリル共重合体の架橋を進行させ（メタ）アクリル系粘着剤層を形成する。次に、形成された（メタ）アクリル系粘着剤層の上に離型フィルムをその離型処理面が（メタ）アクリル系粘着剤層に対向した状態に重ね合わせる。この結果、離型フィルム／（メタ）アクリル系粘着剤層／離型フィルムの積層構造を有する粘着シートが得られる。なお、離型フィルムは、（メタ）アクリル系粘着剤層の片面にのみ設けてもよい。また、離型フィルムは、使用時には（メタ）アクリル系粘着剤層から取り外して用いられる。
【００５６】
上記（メタ）アクリル系粘着剤の溶液を作製するための溶剤としては、特に限定されず、酢酸エチル、トルエン、ジメチルスルホキシド、エタノール、アセトン、ジエチルエーテルなどが挙げられる。
【００５７】
上記溶剤の乾燥方法としては、ＩＲヒータやオーブンなどの乾燥炉に入れて乾燥させる方法が挙げられる。乾燥は、常圧下で行ってもよく、減圧下で行ってもよい。
【００５８】
本発明の粘着シートの厚みは、好ましくは２０μｍ以上、より好ましくは５０μｍ以上、好ましくは１ｍｍ以下、より好ましくは５００μｍ以下、更に好ましくは３００μｍ以下である。
【００５９】
本発明の粘着シートの形状は特に限定されず、長方形、額縁状、円形、楕円形、及び円環状等が挙げられる。
【００６０】
以下、本発明について、具体的な実施例に基づき、更に詳しく説明する。なお、本発明は以下の実施例に限定されない。
【００６１】
（実施例１）
アクリル共重合体の調製；
温度計、攪拌機及び冷却管を備えた反応器内に、２−エチルヘキシルアクリレート５０重量部と、イソボルニルアクリレート２０重量部と、アクリル酸１重量部と、２−ヒドロキシエチルアクリレート１９重量部とからなる混合モノマー１００重量部と、酢酸エチル１００重量部とを加え、窒素置換した後、反応器を加熱して還流を開始した。３０分間後、混合モノマー１００重量部に対して０．２重量部の重合開始剤としてのｔ−ヘキシルパーオキシピバレートを５重量部の酢酸エチルで希釈することにより得られた重合開始剤溶液を、上記反応器内に２時間かけて滴下添加した。その後、７０℃にて、重合開始剤の添加開始から８時間還流させて、固形分５０％のアクリル共重合体溶液を得た。
【００６２】
得られたアクリル共重合体について、カラムとしてＷａｔｅｒｓ社製、品番「２６９０  Ｓｅｐａｒａｔｉｏｎｓ  Ｍｏｄｅｌ」を用いて、ＧＰＣ法によってポリスチレン換算による重量平均分子量（Ｍｗ）を測定した。得られたアクリル共重合体の重量平均分子量（Ｍｗ）は２５万であった。
【００６３】
粘着シートの作製；
得られたアクリル共重合体１００重量部に、架橋剤として、日本ポリウレタン社製、商品名「コロネートＨＸ」を０．５重量部添加して、攪拌することにより、粘着剤組成物を調製した。
【００６４】
得られた粘着剤組成物を、離型ポリエチレンテレフタレートフィルムの離型処理面に塗工し、１１０℃で８分間乾燥させることにより、厚み２００μｍの粘着剤層を形成した。得られた粘着剤層の上に、離型処理面が粘着剤層に接するようにして新たに用意した離型ポリエチレンテレフタレートフィルムを重ね合わせて積層体を得た。得られた積層体をゴムローラにより加圧することにより、離型ポリエチレンテレフタレートフィルムが両面に貼り付けられた粘着シートを得た。
【００６５】
（実施例２，３及び比較例１）
架橋剤の添加量を下記表１に示すように設定したこと以外は、実施例１と同様にして、粘着シートを得た。
【００６６】
（比較例２）
アクリル共重合体の調製；
温度計、攪拌機、冷却管を備えた反応器内に、２−エチルヘキシルアクリレート５０重量部と、イソボルニルアクリレート２０重量部と、アクリル酸１重量部と、２−ヒドロキシエチルアクリレート１９重量部との混合モノマー１００重量部と、酢酸エチル１００重量部とを加え、窒素置換した後、反応器を加熱して還流を開始した。３０分間後、混合モノマー１００重量部に対して０．１重量部の重合開始剤としてのｔ−ヘキシルパーオキシピバレートを５重量部の酢酸エチルで希釈し、得られた重合開始剤溶液を上記反応器内に２時間かけて滴下添加した。その後、７０℃にて、重合開始剤の添加開始から８時間還流させて、固形分５０％のアクリル共重合体溶液を得た。得られたアクリル共重合体について、カラムとしてＷａｔｅｒｓ社製、品番「２６９０  Ｓｅｐａｒａｔｉｏｎｓ  Ｍｏｄｅｌ」を用いて、ＧＰＣ法によってポリスチレン換算による重量平均分子量（Ｍｗ）を測定した。得られたアクリル共重合体の重量平均分子量（Ｍｗ）は６０万であった。このようにして得られたアクリル共重合体を用いたこと、並びに架橋剤の添加量を下記表１に示すように設定したこと以外は、実施例１と同様にして、粘着シートを得た。
【００６７】
（比較例３，４）
架橋剤の添加量を下記表１に示すように設定したこと以外は、比較例１と同様にして、粘着シートを得た。
【００６８】
＜評価＞
実施例１〜３及び比較例１〜４で得られた粘着シートについて、下記の評価を行った。結果を下記の表１に示す。
【００６９】
（１）ゲル分率
得られた粘着シートの片面から離型ポリエチレンテレフタレートフィルムを剥がし、粘着シートから粘着剤を０．１ｇほど切り出し、粘着剤の塊の重量Ｗ１を測定した。粘着剤の塊を酢酸エチル中に２３℃にて２４時間浸漬した際の、不溶解分を２００メッシュの金網で濾過した。この金網上の残渣を１１０℃にて加熱乾燥し、得られた乾燥残渣の重量Ｗ２（ｇ）を測定し、下記式（１）によりゲル分率（架橋度）を算出した。
【００７０】
ゲル分率（重量％）＝１００×Ｗ２／Ｗ１        …（１）
【００７１】
（２）ｔａｎδ
得られた粘着シートの片面から離型ポリエチレンテレフタレートフィルムを剥がし、続いて粘着シートから粘着剤を切り出し、動的粘弾性測定により粘着剤のｔａｎδを測定した。上記動的粘弾性測定は、動的粘弾性測定装置（アイティー計測制御社製、商品名「ＤＶＡ−２００」）を用いて、固体せん断モードで、周波数１０Ｈｚ、ひずみ０．１％、昇温速度５℃／分の条件下で行い、２００℃におけるｔａｎδを測定した。
【００７２】
（３）液晶ムラ見えテスト
得られた粘着シートの片面の離型ポリエチレンテレフタレートフィルムを剥離し、印刷段差（１０μｍ）の縁取りをつけたソーダガラス（サイズ７６ｍｍ×５２ｍｍ、厚み１ｍｍ）に貼り合わせた。続いて、もう一方の面の離型ポリエチレンテレフタレートフィルムを剥離し、市販のタッチパネル式携帯電話のカバーパネルを剥がした液晶表示装置に貼り合せることで試験体を作製した。次に、得られた試験体をオートクレーブにて０．４５ＭＰａ、４５℃、３０分の条件で圧着させた。その後、携帯電話のスイッチを入れ液晶を白色点灯させ表示にムラが見えないか目視で観察をおこなった。
【００７３】
［液晶ムラ見えテストの判定基準］
○…表示ムラが目視で観察されない。
×…表示ムラが目視で観察された。
【００７４】
【表１】
2016210900.tif 000003
【符号の説明】
【００７５】
１…粘着シート
２…（メタ）アクリル系粘着剤層
２ａ…第１の表面
２ｂ…第２の表面
３，４…第１，第２の基材
【図１】
2016210900.tif 000004